ЭЛЕКТРОПОДОГРЕВАЕМЫЙ КАТАЛИТИЧЕСКИЙ КОНВЕРТЕР

1. Электроподогреваемый каталитический конвертер, характеризующийся тем, что содержит:
подложку, выполненную из керамики, при этом подложка включает в себя покрытый катализатором слой;
электродные пленки, выполненные из керамики, при этом электродные пленки расположены на поверхности подложки;
электродные выводы, выполненные из керамики, при этом каждый из электродных выводов прикреплен к соответствующей электродной пленке; и
наружные электроды, каждый из которых прикреплен к соответствующему электродному выводу через твердый металлический припой, при этом
коэффициент теплового расширения твердого металлического припоя равен или больше, чем коэффициент теплового расширения электродных выводов, и равен или меньше, чем коэффициент теплового расширения наружных электродов, и
коэффициент теплового расширения каждого из электродных выводов уменьшается от участка, на котором электродный вывод соединен с твердым металлическим припоем, к участку, на котором электродный вывод соединен с соответствующей электродной пленкой.
2. Электроподогреваемый каталитический конвертер по п. 1, характеризующийся тем, что
-6
-6
в коэффициенте теплового расширения каждого из электродных выводов, коэффициент теплового расширения участка, на котором электродный вывод соединен с твердым металлическим припоем, составляет от 6×10/°C до 9×10/°C;
-6
-6
коэффициент теплового расширения твердого металлического припоя составляет от 7×10/°C до 10×10/°C; и
-6
-6
коэффициент теплового расширения наружных электродов составляет от 9×10/°C до 12×10/°C.
3. Электроподогреваемый каталитический конвертер по п. 1 или 2, характеризующийся тем, что
-6
разница между коэффициентом теплового расширения участка, на котором электродный вывод соединен с твердым металлическим припоем, и коэффициентом теплового расширения твердого металлического припоя составляет 2×10 или менее; и
-6
разница между коэффициентом теплового расширения твердого металлического припоя и коэффициентом теплового расширения наружных электродов составляет 2×10 или менее.
4. Электроподогреваемый каталитический конвертер по п. 1 или 2, характеризующийся тем, что
твердый металлический припой представляет собой твердый металлический припой на основе Ti; и
-6
-6
коэффициент теплового расширения твердого металлического припоя на основе Ti составляет от 9×10/°C до 10×10/°C.
5. Электроподогреваемый каталитический конвертер по п. 1 или 2, характеризующийся тем, что каждый из электродных выводов имеет многослойную конструкцию, включающую в себя множество слоев, которые отличаются друг от друга коэффициентом теплового расширения.
6. Электроподогреваемый каталитический конвертер по п. 1 или 2, характеризующийся тем, что наружные электроды выполнены из марки стали 19Cr-2Mo Steel-Use-Stainless или 20Cr-5Al Steel-Use-Stainless.